(57)【要約】【課題】接着力、ゴム弾性、フィルム硬度、粘着力、保持力といった接着剤組成物本来の特性を減殺させることなく、塗工体の黄変を有効に抑制することができる接着剤組成物を提供する。【解決手段】（Ａ成分）：（Ａ−１成分）天然ゴム又は改質天然ゴム及び（Ａ−２成分）他の重合体が３０：７０〜１００：０の質量比（固形分換算）で配合されたラテックス状接着成分と、（Ｂ成分）：アミンと、を含有し、前記Ａ成分１００質量部（固形分換算）に対して、前記Ｂ成分が０．１〜１０質量部の範囲内で配合されている天然ゴム系接着剤組成物。【選択図】なし【特許請求の範囲】
【請求項１】
（Ａ成分）：（Ａ−１成分）天然ゴム又は改質天然ゴム及び（Ａ−２成分）他の重合体が３０：７０〜１００：０の質量比（固形分換算）で配合されたラテックス状接着成分と、（Ｂ成分）：アミンと、を含有し、前記Ａ成分１００質量部（固形分換算）に対して、前記Ｂ成分が０．１〜１０質量部の範囲内で配合されている天然ゴム系接着剤組成物。
【請求項２】
更に、（Ｃ成分）：シリカを含有し、
前記Ａ成分１００質量部に対して、前記Ｃ成分が１０〜６００質量部の範囲内で配合されている請求項１に記載の接着剤組成物。
【請求項３】
基材の表面に、（Ａ成分）：（Ａ−１成分）天然ゴム又は改質天然ゴムラテックス及び（Ａ−２成分）他の重合体が３０：７０〜１００：０の質量比（固形分換算）で配合されたラテックス状接着成分、を含有する天然ゴム系接着剤組成物からなる塗工層が形成された塗工体において、
前記塗工層に対し、（Ｂ成分）：アミンを塗工ないし散布することにより、前記塗工体の黄変を抑制する方法。
【請求項４】
前記Ａ成分１００質量部に対し、前記Ｂ成分を０．１〜１０質量部の範囲内で塗工ないし散布する請求項３に記載の方法。
【発明の詳細な説明】
【技術分野】
【０００１】
本発明は、天然ゴム又は改質天然ゴムを構成成分とするラテックス状の接着剤組成物に関するものである。より具体的には、接着力、ゴム弾性、フィルム硬度、粘着力、保持力といった接着剤組成物本来の特性を減殺させることなく、塗工体の黄変を抑制することが可能な接着剤組成物及び接着剤組成物からなる塗工層が形成された塗工体の黄変を抑制する方法に関するものである。
【背景技術】
【０００２】
従来、天然ゴムを構成成分とするラテックス状の接着剤（以下、「天然ゴム系接着剤」と記す。）は、アルバム用・布用のコンタクト接着、カーペットバッキング材、或いは粘着テープ等をはじめとする繊維類ないし紙葉類用の接着剤として広範に用いられている（例えば、特許文献１参照）。
【０００３】
【特許文献１】特開２００１−８１１０５号公報
【発明の開示】
【発明が解決しようとする課題】
【０００４】
しかしながら、本発明者らが天然ゴム系接着剤について検討を行ったところ、基材の表面に接着剤を塗工して塗工体を形成すると、その塗工体が黄変する場合があるという知見を得た。即ち、従来の天然ゴム系接着剤には、その塗工体が黄変するおそれがあるという課題が残されており、そのような課題が未解決であるという点において十分に満足できるものではなかった。
【０００５】
以上説明したように、現在のところ、塗工体の黄変を有効に抑制することができる天然ゴム系接着剤は未だ開示されていない。そして、接着力、ゴム弾性、フィルム硬度、粘着力、保持力といった接着剤組成物本来の特性を減殺させることなく、塗工体の黄変を有効に抑制することができる天然ゴム系接着剤を創出することが切望されている。
【０００６】
本発明は、上述のような従来技術の課題を解決するためになされたものであり、接着力、ゴム弾性、フィルム硬度、粘着力、保持力といった接着剤組成物本来の特性を減殺させることなく、塗工体の黄変を有効に抑制することができる天然ゴム系接着剤組成物及び接着剤組成物からなる塗工層が形成された塗工体の黄変を抑制する方法を提供するものである。
【課題を解決するための手段】
【０００７】
本発明者らは、上述のような従来技術の課題を解決するために鋭意検討した結果、天然ゴム系接着剤に対し、従来、塗工体の黄変を惹起する物質として知られていたアミンを配合せしめることによって、意外にも上記課題が解決されることに想到し、本発明を完成させた。具体的には、本発明により、以下の接着剤組成物及び塗工体の黄変を抑制する方法が提供される。
【０００８】
［１］  （Ａ成分）：（Ａ−１成分）天然ゴム又は改質天然ゴム及び（Ａ−２成分）他の重合体が３０：７０〜１００：０の質量比（固形分換算）で配合されたラテックス状接着成分と、（Ｂ成分）：アミンと、を含有し、前記Ａ成分１００質量部（固形分換算）に対して、前記Ｂ成分が０．１〜１０質量部の範囲内で配合されている天然ゴム系接着剤組成物。
［２］  更に、（Ｃ成分）：シリカを含有し、前記Ａ成分１００質量部に対して、前記Ｃ成分が１０〜６００質量部の範囲内で配合されている前記［１］に記載の接着剤組成物。
【０００９】
［３］  基材の表面に、（Ａ成分）：（Ａ−１成分）天然ゴム又は改質天然ゴム及び（Ａ−２成分）他の重合体が３０：７０〜１００：０の質量比（固形分換算）で配合されたラテックス状接着成分、を含有する天然ゴム系接着剤組成物からなる塗工層が形成された塗工体において、前記塗工層に対し、（Ｂ成分）：アミンを塗工ないし散布することにより、前記塗工体の黄変を抑制する方法。
【００１０】
［４］  前記Ａ成分１００質量部に対し、前記Ｂ成分を０．１〜１０質量部の範囲内で塗工ないし散布する前記［３］に記載の方法。
【発明の効果】
【００１１】
本発明の接着剤組成物は、構成成分としてアミンを含有するので、接着力、ゴム弾性、フィルム硬度、粘着力、保持力といった接着剤組成物本来の特性を減殺させることなく、塗工体の黄変を有効に抑制することができる。また、本発明の方法は、接着剤組成物からなる塗工層が形成された塗工体に対しアミンを塗工ないし散布するので、その塗工体の黄変を有効に抑制することができる。
【発明を実施するための最良の形態】
【００１２】
以下、本発明の接着剤組成物及び塗工体の黄変を抑制する方法を実施するための最良の形態について具体的に説明する。但し、本発明は、その発明特定事項を備える全ての実施形態を包含するものであり、以下に示す実施形態に限定されるものではない。なお、本明細書中において「（メタ）アクリル」と記すときは、「アクリル」及び「メタクリル」のいずれもが含まれることを意味するものとする。
【００１３】
［１］接着剤組成物：
本発明の接着剤組成物は、（Ａ成分）：（Ａ−１成分）天然ゴム又は改質天然ゴム及び（Ａ−２成分）他の重合体が３０：７０〜１００：０の質量比（固形分換算）で配合されたラテックス状接着成分と、（Ｂ成分）：アミンと、を含有する天然ゴム系接着剤組成物である。以下、成分毎に説明する。
【００１４】
［１−Ａ］ラテックス状接着成分（Ａ成分）：
本明細書にいう「ラテックス状接着成分」とは、天然ゴム又は改質天然ゴム（Ａ−１成分）を必須成分とし、目的に応じて、他の重合体（Ａ−２成分）が配合されたラテックスを意味する。このラテックス状接着成分（以下、「Ａ成分」と記す。）によって、本発明の接着剤組成物の接着特性が発現される。
【００１５】
Ａ成分としては、例えば、天然ゴムラテックス中の天然ゴム粒子を他の成分により改質することにより得られる改質天然ゴムラテックスを用いることができる。また、その改質天然ゴムラテックスに対して、更に他の重合体を混合することにより得られるラテックスを用いてもよい。
【００１６】
［１−Ａ−１］天然ゴム又は改質天然ゴム（Ａ−１成分）：
「天然ゴム」とは天然に産するゴムを意味し、通常は、水等の媒体中に天然ゴム粒子が分散された状態の「天然ゴムラテックス」として得られる。本発明の接着剤組成物を調製する際にも、この「天然ゴムラテックス」を原料として用いることができる。本発明においては、通常「天然ゴムラテックス」と称されるものであれば、特に制限なく用いることができる。具体的には、高アンモニアタイプ、低アンモニアタイプ又は脱タンパク質タイプ等の天然ゴムラテックスを好適に用いることができる。
【００１７】
天然ゴムラテックスは、機械的安定性を示す指標であるＭＳＴ（Ｍｅｃｈａｎｉｃａｌ  ｓｔａｂｉｌｉｔｙ  ｔｉｍｅ）が１０００〜３０００秒のものを用いることが好ましい。ＭＳＴが１０００〜３０００秒の範囲内の天然ゴムラテックスを用いることにより、その改質が容易になることに加え、接着剤組成物のフィルム物性（フィルム硬度等）を減殺することなく、接着剤組成物の機械的安定性を向上させることができる。一方、ＭＳＴが１０００秒未満の天然ゴムラテックスを用いると、得られる接着剤組成物の機械的安定性が不十分となるおそれがある。また、ＭＳＴが３０００秒を超える天然ゴムラテックスは、多量の界面活性剤の添加により機械的安定性を向上させていることが多いため、その改質が困難となったり、得られた接着剤組成物のフィルム物性（フィルム硬度等）が不十分となる場合がある。
【００１８】
本明細書にいう「改質天然ゴム」とは、他の成分により改質された天然ゴムを意味する。通常は、天然ゴムラテックスを原料とし、この天然ゴムラテックス中の天然ゴム粒子を他の成分により改質することによって、ラテックス状の改質天然ゴムを得る。
【００１９】
天然ゴムを改質するための「他の成分（以下、「改質成分」と記す場合がある。）」は、ポリマーであることが好ましく、ビニル系モノマーから形成されるポリマーであることが更に好ましい。このような改質天然ゴムは、例えば、天然ゴムラテックス中で、モノマー（例えば、ビニル系モノマー等）を重合させることによって得ることができる。
【００２０】
改質に用いられるモノマーとしてはビニル系モノマーが好ましい。例えば、（メタ）アクリル酸エステル系モノマー、芳香族ビニル系モノマー、シアン化ビニル系モノマー、エチレン性不飽和酸モノマー、エチレン性不飽和アルコール及びそのエステル、エチレン性不飽和シラン等を挙げることができる。改質においては、これらのモノマーを１種類または２種類以上組み合わせて使うことが出来る。
【００２１】
「（メタ）アクリル酸エステル系モノマー」としては、従来の水性アクリルエマルジョンにも使用されている（メタ）アクリル酸エステル系モノマー、即ち、アクリル酸ないしメタクリル酸と、脂肪族アルコール、脂環族アルコールないし芳香族アルコールとのエステルを挙げることができる。
【００２２】
具体的な化合物としては、例えば、（メタ）アクリル酸メチル、（メタ）アクリル酸エチル、（メタ）アクリル酸ｎ−ブチル、（メタ）アクリル酸イソブチル、（メタ）アクリル酸ｔ−ブチル、（メタ）アクリル酸ペンチル、（メタ）アクリル酸ヘキシル、（メタ）アクリル酸オクチル、（メタ）アクリル酸２−エチルヘキシル、（メタ）アクリル酸ｎ−ノニル、（メタ）アクリル酸イソノニル、（メタ）アクリル酸デシル、（メタ）アクリル酸ウンデシル、（メタ）アクリル酸ドデシル、（メタ）アクリル酸トリデシル、（メタ）アクリル酸ｎ−アミル、（メタ）アクリル酸イソアミル、（メタ）アクリル酸ラウリル、（メタ）アクリル酸ベンジル等を挙げることができる。
【００２３】
また、エポキシ基を有する（メタ）アクリル酸アルキルエステル類（例えば、（メタ）アクリル酸グリシジル等）、置換されていてもよいシクロアルキル基を有する（メタ）アクリル酸シクロアルキルエステル類（例えば、（メタ）アクリル酸シクロヘキシル等）、水酸基を含有するヒドロキシアルキル基を有する（メタ）アクリル酸エステル類（例えば、（メタ）アクリル酸ヒドロキシエチル、（メタ）アクリル酸ヒドロキシプロピル、（メタ）アクリル酸ヒドロキシブチル等）を用いることもできる。これらのモノマーの中では、メタクリル酸メチルが特に好ましい。
【００２４】
「芳香族ビニル系モノマー」としては、例えば、スチレン、α−メチルスチレン、ｏ−メチルスチレン、ｐ−メチルスチレン、ｏ−エチルスチレン、ｐ−エチルスチレン、ｐ−メトキシスチレン、ｐ−アミノスチレン、ｐ−アセトキシスチレン、スチレンスルホン酸ナトリウム等を挙げることができる。
【００２５】
「シアン化ビニル系モノマー」としては、例えば、アクリロニトリル、メタクリロニトリル、シアン化ビニリデン、α−メトキシアクリロニトリル等を挙げることができる。
【００２６】
「エチレン性不飽和酸モノマー」としては、例えば、（メタ）アクリル酸、イタコン酸、フマル酸、無水フマル酸、マレイン酸、無水マレイン酸等のエチレン性不飽和カルボン酸；ビニルスルホン酸、イソプレンスルホン酸等のエチレン性不飽和スルホン酸等を挙げることができる。
【００２７】
「エチレン性不飽和アルコール及びそのエステル」としては、例えば、アリルアルコール、メタアリルアルコール、酢酸ビニル、プロピオン酸ビニル、酪酸ビニル、ステアリン酸ビニル、安息香酸ビニル、酢酸アリル、カプロン酸メタアリル、ラウリン酸アリル、安息香酸アリル等を挙げることができる。
【００２８】
「エチレン性不飽和シラン」としては、例えば、ビニルトリエチルシラン、メチルビニルジクロロシラン、ジメチルアリルクロロシラン、ビニルトリクロロシラン等を挙げることができる。
【００２９】
改質に用いるビニル系モノマーの量は、天然ゴム１００質量部（固形分換算）に対して０〜６０質量部とすることが好ましく、１０〜５０質量部とすることが更に好ましく、１５〜４０質量部とすることが特に好ましい。ビニル系モノマーの量を５〜６０質量部とすることにより、接着力を維持しつつ、十分な改質効果を得ることができる。これに対し、ビニル系モノマーの量が５質量部未満であると、改質効果（凝集力、機械的安定性、耐候性等の向上）が不十分となる場合がある。一方、ビニル系モノマーの量が６０質量部を超えると、天然ゴムが有している皮膜物性が変化し、接着力が低下する場合がある。
【００３０】
「改質」の形態としては、例えば、（１）天然ゴム粒子の表面の少なくとも一部が改質成分の粒子ないし被覆層によって被覆された形態、（２）天然ゴム粒子の内部に改質成分を浸透させた形態、（３）天然ゴム粒子の表面の少なくとも一部が改質成分の粒子ないし被覆層によって被覆されるとともに天然ゴム粒子の内部にも存在する形態等を挙げることができる。これらの形態の中では、前記（３）の形態が特に好ましい。更には、改質成分が天然ゴムの分子にグラフトされた状態で、上記（１）〜（３）の形態をとっていることが好ましい。
【００３１】
「改質天然ゴム」は、前記（３）の改質形態をとることが好ましいが、このような形状は、既述の粒径をもつ合成樹脂エマルジョン等と天然ゴムラテックスを単純に混合しただけで得られるものでなく、天然ゴムとモノマー成分とを混合した後、重合することによって得ることができる。具体的には、天然ゴム粒子を含む天然ゴムラテックスとビニル系モノマーとを混合した後、重合することによって得ることができる。重合方法は、天然ゴム粒子の表面がビニル系ポリマーにより被覆された改質天然ゴムが得られる限り、どのような方法であってもよい。
【００３２】
［１−Ａ−２］他の重合体（Ａ−２成分）：
本明細書にいう「他の重合体」とは、天然ゴムおよび改質天然ゴム以外の重合体を意味する。「他の重合体」は改質天然ゴムとは異なり任意の成分であるが、他の重合体を配合させると、接着剤組成物から形成される塗工層の凝集力が向上するという利点があり好ましい。
【００３３】
「他の重合体」としては、例えば、スチレン−ブタジエン共重合体（ＳＢＲ）、メチルメタクリレート−ブタジエン共重合体（ＭＢＲ）、スチレン−イソプレン共重合体（ＳＩＲ）、スチレン−イソプレン−スチレンブロック共重合体（ＳＩＳ）、スチレン−ブタジエン−スチレンブロック共重合体（ＳＢＳ）、アクリルエステル共重合体（ＡＥ）、酢酸塩化ビニル共重合体（ＥＶＡ）、オレフィン共重合体、ウレタン共重合体、エポキシ共重合体、ビニルアルコール共重合体（ＰＶＡ）、イソプレン重合体（ＩＲ）、ブタジエン重合体（ＢＲ）、クロロプレン重合体（ＣＲ）、ニトリル−ブタジエン共重合体（ＮＢＲ）、ポリスチレン等を挙げることができる。これらの重合体の中では、形成される塗工層の凝集力を向上させる効果が高いという理由から、ＳＢＲ、ＭＢＲ、ＮＢＲ、ＣＲ又はＡＥを用いることが好ましい。
【００３４】
また、Ａ成分は、ラテックス状の接着成分であるため、「他の重合体」は水等の媒体に溶解ないし分散可能な重合体であることが好ましい。例えば、水等の媒体に「他の重合体」が分散されたラテックスやエマルジョンを用い、これらのラテックスないしエマルジョンと改質天然ゴムラテックスとを混合する方法により、Ａ成分を得ることができる。前記の方法に用いることができるラテックスないしエマルジョンとしては、ＳＢＲラテックス、ＩＲラテックス、ＮＢＲラテックス、ＭＢＲラテックス、ＢＲラテックス、ＣＲラテックス、ＡＥエマルジョン又はＥＶＡエマルジョン等が好ましく、ＳＢＲラテックス又はＡＥエマルジョンが特に好ましい。
【００３５】
Ａ成分は、Ａ−１成分とＡ−２成分とが３０：７０〜１００：０の質量比（固形分換算）で配合されていることが必要であり、６０：４０〜１００：０の質量比（固形分換算）で配合されていることが好ましい。Ａ−１成分とＡ−２成分との質量比を３０：７０〜１００：０の範囲内とすることにより、自着力が強く、ゴム弾性が高いという改質天然ゴムの好ましい特性を接着剤組成物に対して確実に付与することができる。一方、Ａ−２成分の添加効果を得るためには、３０：７０〜９５：５の質量比（固形分換算）で配合されていることが好ましい。
【００３６】
［１−Ｂ］アミン（Ｂ成分）：
アミンは、塗工体の黄変を抑制するために必須の成分である。本発明においてはアミンの種類は特に限定されるものではなく、従来公知のアミンを用いることができる。例えば、エチルアミン等の第１級アミンの他、ジエチルアミン等の第２級アミン、トリエチルアミン等の第３級アミン等を用いることができる。
【００３７】
また、アミンは置換アルキル基が窒素原子に結合されたアミンであってもよい。置換アルキル基とは、アルキル基を構成する水素原子の一部ないし全部が他の置換基によって置換されたアルキル基を意味し、具体的な化合物としては、ジイソプロパノールアミン等を挙げることができる。
【００３８】
更に、アミンはアルキル基以外の官能基が窒素原子に結合されたアミンであってもよい。即ち、エチルアミン等の脂肪族アミンのみならず、アニリン等の芳香族アミン、ピリジン、ピペリジン、トリエチレンジアミン（１，４−ジアザビシクロ［２．２．２］オクタン（以下、「ＤＡＢＣＯ」と記す。）等の環式アミンもＢ成分として好適に用いることができる。更にまた、アミンは１つのアミノ基を有するモノアミンのみならず、ジアミンやトリアミンのような複数のアミノ基を有するポリアミンであってもよい。具体的な化合物としては、ＤＡＢＣＯ等を挙げることができる。
【００３９】
なお、アミンは常温（２５℃）において、液体であってもよいし、固体（粉末状、ワックス状等）であってもよい。常温で液体のアミンとしては、トリエチルアミン、ジブチルアミン、ジエタノールアミン等を挙げることができる。常温で固体のアミンとしては、ＤＡＢＣＯ、ジイソプロパノールアミン等を挙げることができる。これらのアミンは単独で用いてもよいし２種以上を併用してもよい。
【００４０】
Ｂ成分の添加量としては、Ａ成分１００質量部（固形分換算）に対して、０．１〜１０質量部の範囲内とすることが必要であり、０．５〜２．５質量部の範囲内とすることが好ましい。Ｂ成分の添加量を０．１〜１０質量部の範囲内とすることにより、接着力、ゴム弾性、フィルム硬度、粘着力、保持力といった接着剤組成物本来の特性を減殺することなく、塗工体の黄変を有効に抑制することができる。これに対し、Ｂ成分の添加量が０．１質量部未満であると、塗工物の黄変を有効に抑制することができない場合がある。一方、Ｂ成分の添加量が１０質量部を超えると、接着力、ゴム弾性、フィルム硬度、粘着力、保持力といった接着剤組成物本来の特性が低下する場合がある。
【００４１】
［１−Ｃ］シリカ（Ｃ成分）：
本発明の接着剤組成物は、Ａ成分及びＢ成分を必須成分とするが、更にシリカ（Ｃ成分）が配合されたものであってもよい。シリカを配合することによって、接着剤のオイル吸着性が向上し、油分（マシンオイル等）のある接着面に対しても良好な接着力を発揮する接着剤組成物が得られるという利点がある。
【００４２】
Ｃ成分として用いることができるシリカとしては、例えば、湿式法（沈降法、ゲル法等）や乾式法等、従来公知の製造法により得られた粉末状ないし粒子状のシリカを用いることができる。
【００４３】
Ｃ成分の添加量としては、Ａ成分１００質量部（固形分換算）に対して、１０〜６００質量部の範囲内とすることが好ましく、３０〜２００質量部の範囲内とすることが更に好ましい。Ｃ成分の添加量を１０〜６００質量部の範囲内とすることにより、接着剤としての特性を阻害することなく、マシンオイル等の吸着性（吸油性）を向上させることができるという利点がある。これに対し、Ｃ成分の添加量が１０質量部未満であると、十分な吸油性を発揮できないおそれがある。一方、Ｃ成分の添加量が６００質量部を超えると、接着力が低下する場合がある。
【００４４】
なお、本発明の接着剤組成物を製造するに際しては、Ａ成分（ラテックス状接着成分）、Ｂ成分（アミン）及びＣ成分（シリカ）を任意の順序で、所定の混合比となるように混合すればよい。例えば、Ａ成分とＢ成分とを予め混合した後、その混合物にＣ成分を混合してもよいし、Ａ成分とＣ成分とを予め混合した後、その混合物にＢ成分を混合してもよいし、Ｂ成分とＣ成分とを予め混合した後、その混合物にＡ成分を混合してもよい。
【００４５】
［１−Ｄ］その他の添加剤：
本発明の接着剤組成物は、目的に応じてＡ成分、Ｂ成分、Ｃ成分以外の添加剤が配合されたものであってもよい。即ち、従来公知の接着剤組成物に配合されているような各種添加剤が配合されたものであってもよい。そのような添加剤としては、例えば、粘着付与剤、可塑剤、濡れ剤、フィラー、酸化防止剤、光安定剤、紫外線吸収剤、滑剤、難燃剤、顔料、染料、抗菌剤、安定剤、老化防止剤、増粘剤、防腐剤、消泡剤等を挙げることができる。
【００４６】
粘着付与剤としては、例えば、α−ピネン系樹脂、β−ピネン系樹脂、ジペンテン系樹脂、テルペンフェノール系樹脂等のテルペン系樹脂；ガム系、ウッド系、トール油系等の天然系ロジン、ロジンやロジン系誘導体を変性させた変性ロジン系樹脂等のロジン系樹脂；脂肪族系石油樹脂、芳香族系石油樹脂、脂環族系水添石油樹脂等の石油樹脂；の他、クマロン−インデン樹脂、ポリオレフィン系樹脂、ポリスチレン系樹脂、フェノール系樹脂、キシレン樹脂等を挙げることができる。中でも、ロジン又はロジン誘導体を、水添、不均化、重合等の変性手段により安定化させ、更にグリセリンやペンタエリスリトール等の各種ポリアルコールでエステル化させて得られる変性ロジン系樹脂（「重合ロジンエステル」と称される）が好ましい。
【００４７】
可塑剤としては、例えば、ジメチルアジペート、ジイソブチルアジペート、ジ−（２−エチルヘキシル）アジペート、ジイソオクチルアジペート、ジイソデシルアジペート、オクチルデシルアジペート、ジ−（２−エチルヘキシル）アゼレート、ジイソオクチルアゼレート、ジイソブチルアゼレート、ジブチルセバケート、ジ−（２−エチルヘキシル）セバケート、ジイソオクチルセバケート等の二塩基脂肪酸エステル；マレイン酸エステル；トリメリット酸イソデシルエステル、トリメリット酸オクチルエステル、トリメリット酸ｎ−オクチルエステル、トリメリット酸イソノニル等のトリメリット酸エステル；エポキシ化エステル；トリラウリルホスフェート、トリステアリルホスフェート、トリ−（２−エチルヘキシル）ホスフェート、トリクレジルホスフェート等のリン酸エステル；ホスホン酸エステル；ジメチルフタレート、ジエチルフタレート、ジブチルフタレート、ジイソブチルフタレート、ジオクチルフタレート、ブチルオクチルフタレート、ジ−（２−エチルヘキシル）フタレート、ジイソオクチルフタレート、ジイソデシルフタレート等のフタル酸エステル；ジエチレングリコールモノオレート等の多価アルコール誘導体等を挙げることができる。中でも、二塩基脂肪酸エステル、マレイン酸エステル、トリメリット酸エステル、アジピン酸エステル及び多価アルコール誘導体からなる群より選択される少なくとも１種の物質を用いることが好ましい。
【００４８】
濡れ剤としては、アセチレングリコール系、シリコーン系、フッ素系、脂肪酸アミド系、ポリエーテル系等の濡れ剤を挙げることができる。これらの濡れ剤を配合することによって、接着剤組成物の表面張力を制御することが可能となり、操業性と接着力のバランスの優れた接着剤組成物を構成することができる。
【００４９】
フィラーとしては、有機フィラーないし無機フィラーを用いることができる。本発明の接着剤組成物は感圧接着剤として用いることも好ましいが、フィラーを配合すると形成される塗工層（接着層）のブロッキングが防止されるため好ましい。有機フィラーとしては、例えば、ポリエチレンテレフタレート樹脂ビーズ、ポリブチレンテレフタレート樹脂ビーズ、ポリアミド樹脂ビーズ、ポリカーボネート樹脂ビーズ、ポリスチレン樹脂ビーズ、ポリイミド樹脂ビーズ、メラミン樹脂ビーズ、アクリル系重合体樹脂ビーズ、ポリ酢酸ビニル樹脂ビーズ、尿素樹脂ビーズ、ポリビニルエーテル樹脂ビーズ、シリコーン−アクリル系共重合体樹脂ビーズ、粉末フェノール樹脂ビーズ、スターチ粉末等を挙げることができる無機フィラーとしては、例えば、炭酸カルシウム、炭酸マグネシウム、タルク、マイカ、水酸化アルミニウム、水酸化マグネシウム、カオリンクレー、酸化チタン、酸化亜鉛、ガラス粉末、ゼオライト等を挙げることができる。
【００５０】
酸化防止剤としては、フェノール系、有機ホスファイト系、チオエーテル系等の酸化防止剤を、滑剤としては、アミド系、有機金属塩系、エステル系等の滑剤を、難燃剤としては、含臭素有機系、リン酸系、三酸化アンチモン、水酸化マグネシウム、赤リン等の難燃剤を、顔料としては、有機顔料ないし無機顔料を、抗菌剤としては、金属イオン系等の無機抗菌剤ないし有機抗菌剤を挙げることができる。
【００５１】
また、本発明の接着剤組成物の総固形分濃度としては、１０〜８５質量％であることが好ましく、１５〜６０質量％であることが好ましい。総固形分濃度が１５質量部未満であると、塗工性が悪化する等、作業性が低下するおそれがある。一方、総固形分濃度が８５質量％を超えると、乾燥性が悪化する場合があり実用的ではない。
【００５２】
［２］塗工体の黄変を抑制する方法：
以上、本発明の接着剤組成物について説明してきたが、接着剤組成物にアミンを配合するのではなく、アミンが配合されていない接着剤組成物からなる塗工層に対し、事後的にアミンを塗工ないし散布することによっても、塗工体の黄変を抑制する効果を享受することができる。
【００５３】
具体的には、基材の表面に、（Ａ成分）：（Ａ−１成分）天然ゴム系ラテックス及び（Ａ−２成分）他の重合体が３０：７０〜１００：０の質量比（固形分換算）で配合されたラテックス状接着成分、を含有する天然ゴム系接着剤組成物からなる塗工層が形成された塗工体において、その塗工層に対し、（Ｂ成分）：アミンを塗工ないし散布することにより、塗工体の黄変を抑制することができる。本発明の方法においては、Ａ成分１００質量部に対し、Ｂ成分を０．１〜１０質量部の範囲内で塗工ないし散布することが好ましい。
【００５４】
塗工体を構成する基材としては、紙、合成紙、ポリエチレン、ポリエチレンテレフタレート、ポリプロピレン、塩化ビニル等の樹脂からなる樹脂フィルム等や布、木質パネルを挙げることができる。
【００５５】
基材の表面に塗工層を形成する方法について特に制限はない。例えば、グラビアコーター、エアナイフコーター等の機械塗布や、はけ、スプレー、バーコーター等の手塗布等の従来公知の塗布手段により、接着剤組成物を基材表面に塗布し、基材の表面に塗工層を形成すればよい。
【実施例】
【００５６】
以下、本発明の接着剤組成物について実施例を用いて更に具体的に説明する。但し、これらの実施例は本発明の一部の実施形態を示すものに過ぎない。従って、本発明がこれらの実施例に限定して解釈されるべきではない。
【００５７】
（実施例１）
天然ゴムラテックス（マレーシア産、ハイアンモニアタイプ天然ゴムラテックス、固形分６１％）中の固形分１００質量部に対し、改質用のビニル系モノマーとしてメチルメタクリレート（ＭＭＡ、固形分１００％）を３０質量部重合させて改質天然ゴムラテックスを得た。
【００５８】
得られた改質天然ゴムラテックス中の固形分８５質量部に対して、ＳＢＲラテックス（商品名：ＳＢＲ０６１４、ＪＳＲ社製、固形分５０％）の固形分が１５質量部となるように、ＳＢＲラテックスを添加し、ラテックス状接着成分（Ａ成分）を調製した。
【００５９】
更に、このＡ成分１００質量部に対して、Ｂ成分としてトリエチレンジアミン（和光純薬社製、表２中、「アミンＡ」と記す。）を０．５質量部添加することにより、固形分濃度５０％の組成物を得た。更に、この組成物中のＡ成分１００質量部に対して、Ｃ成分としてシリカ（商品名：シリカＮＩＰＧＥＬ  ＢＹ−００１、東ソー・シリカ社製、比表面積４５０ｍ２／ｇ、吸油量２００ｍｌ／１００ｇ）を６０質量部添加することにより、実施例１の接着剤組成物を得た。
【００６０】
（比較例１）
Ｂ成分を全く添加しなかったことを除き、実施例１と同様にして比較例１の接着剤組成物を得た。
【００６１】
（実施例２〜４、比較例２〜３）
Ｂ成分のトリエチレンジアミンの量を変更したことを除き、実施例１と同様にして実施例２〜４及び比較例２〜３の接着剤組成物を得た。
【００６２】
（実施例５）
Ｂ成分の種類をトリエチレンジアミン（和光純薬社製）からジイソプロパノールアミン（和光純薬社製）に変更したことを除き、実施例２と同様にして実施例５の接着剤組成物を得た。
【００６３】
（実施例６）
Ｂ成分の種類をトリエチレンジアミンからトリエチルアミン（和光純薬社製、表２中、「アミンＣ」と記す。）に変更したことを除き、実施例２と同様にして実施例６の接着剤組成物を得た。
【００６４】
（比較例４）
Ａ成分としてＡ−１成分（天然ゴムラテックス）を全く含ませることなく、アクリル共重合体を単独で用いたことを除き、比較例１と同様にして比較例４の接着剤組成物を得た。アクリル共重合体としては、アクリレートエマルジョン（ＡＥ、商品名：ＡＥ３１１、ＪＳＲ社製）を用いた。
【００６５】
［評価方法］
実施例１〜６及び比較例１〜４の接着剤組成物については、以下の方法により、黄変度、接着力、フィルム硬度の評価を行った。
【００６６】
（１）黄変度：
実施例１〜６及び比較例１〜３の接着剤組成物を、バーコーターを用いて塗工量が約８．５ｇ／ｍ２になるように紙に塗工し、その塗工体（塗工紙）を１２５℃の乾燥機で２５秒間乾燥した。乾燥直後に色差計（商品名：ハンディー色差計ＮＲ−３０００、日本電色工業社製）を用いてＬ＊ａ＊ｂ＊法によりｂ＊値の測定を１５回行った。
【００６７】
ｂ＊値の測定後、直ちに塗工体をビニール袋に入れて、暗所、３０℃にて３日間、密閉保管した。この密閉保管の後、１分間ビニール袋を開封し、次いで、乾燥直後と同様にしてｂ＊値の測定を１５回行った。開封後のｂ＊値から乾燥直後のｂ＊値を引いた値（＝Δｂ＊値）を黄変度とし、表１に記載の基準により黄変度を評価した。その評価結果を表２に示す。
【００６８】
【表１】
2007262230.tif 000002
【００６９】
【表２】
2007262230.tif 000003
【００７０】
（２）接着力：
接着剤組成物本来の特性を評価する指標として接着力を測定した。実施例１〜６及び比較例１〜４の接着剤組成物を、バーコーターを用いて塗工量が約８．５ｇ／ｍ２になるように紙に塗工し、その塗工体を１００℃の乾燥機で６０秒間乾燥した後、養生した。得られた塗工体を５０ｍｍ×１２０ｍｍの大きさに切断して試験片とし、被着紙と重ね合わせ、加圧して接着した。その後、引張り試験機に試験片をセットし、１８０°方向に剥離した際の荷重平均値を測定した。この試験を６回行い、６回の測定値の平均値を接着力とし、表１に記載の基準により接着力を評価した。その評価結果を表２に示す。
【００７１】
（３）フィルム硬度：
接着剤組成物本来の特性を評価する指標としてフィルム硬度を測定した。表２に記載の配合量で、Ａ成分とＢ成分のみを混合した組成物を調製し、３５℃の乾燥機にて恒量になるまで乾燥したフィルムを用い、ＪＩＳ  Ｋ６２５３「加硫ゴム及び熱可塑性ゴムの硬さ試験方法」に記載のデュロメータ硬さ試験に準拠してフィルム硬度を測定し、表１に記載の基準によりフィルム硬度を評価した。その評価結果を表２に示す。
【００７２】
［評価結果］
表２のデータから明らかなように、所定の量のアミンが配合された実施例１〜６の接着剤組成物は、黄変度の他、接着剤組成物本来の特性である接着力、フィルム硬度等、全ての評価項目において良好な結果を示した。中でも、トリエチレンジアミン又はジイソプロパノールアミンを２質量部配合した実施例２及び実施例５の接着剤組成物は、全ての評価項目において極めて良好な結果を示した。
【００７３】
一方、アミンを全く配合しなかった比較例１の接着剤組成物及びアミンの配合量が０．１質量部未満であった比較例２の接着剤組成物は黄変度が高く、塗工体の黄変を有効に抑止することができなかった。また、アミンの配合量が過剰であった比較例３の接着剤組成物は、接着力及びフィルム硬度という接着剤組成物本来の特性が不十分なものであった。更に、Ａ成分として天然ゴム、改質天然ゴムのいずれも含まない比較例４の接着剤組成物は、接着力及びフィルム硬度という接着剤組成物本来の特性が不十分なものであった。
【００７４】
（実施例７）
天然ゴムラテックス（マレーシア産、ハイアンモニアタイプ天然ゴムラテックス、固形分６１％）をラテックス状接着成分（Ａ成分）として用い、この天然ゴムラテックス中の固形分１００質量部に対して、Ｂ成分としてトリエチレンジアミン（和光純薬社製、表２中、「アミンＡ」と記す。）を０．２質量部、粘着付与剤として重合ロジンエステル（商品名：スーパーエステルＥ−８６５ＮＴ、荒川化学工業社製）を２０質量部、可塑剤としてジブチルアジペート（大八化学社製）を２０質量部及び増粘剤として高分子非イオン系会合型増粘剤（商品名：アデカネートＵＨ４２０、旭電化工業社製）１．３質量部を加え、常温（２５℃）条件下、撹拌機で３０分間撹拌することにより、実施例７の接着剤組成物を得た。
【００７５】
（比較例５）
Ｂ成分を全く添加しなかったことを除き、実施例７と同様にして比較例５の接着剤組成物を得た。
【００７６】
（実施例８〜１０、比較例６〜７）
Ｂ成分のトリエチレンジアミンの量を変更したことを除き、実施例７と同様にして実施例８〜１０及び比較例６〜７の接着剤組成物を得た。
【００７７】
［評価方法］
実施例７〜１０及び比較例５〜７の接着剤組成物については、まず、以下の方法により粘着テープを製造した。
【００７８】
幅２５０ｍｍのテープ状に切断されたオレフィン系樹脂からなるフィルムを基材とし、その一方の面に、実施例７〜１０及び比較例５〜７の接着剤組成物を約０．０５ｍｍの厚さに塗布し、１００℃で３分間乾燥することによって、厚さ約０．０３ｍｍの粘着層を形成し、これを巻き取ることによって、ロール状の粘着テープを得た。この際、基材となるフィルムとしては、ポリプロピレン共重合体樹脂とポリエチレン共重合体樹脂を複合した樹脂からなる厚さ０．０２μｍのプラスチックフィルムを用いた。
【００７９】
このようにして得られた粘着テープについて、以下に示す方法及び基準により、黄変度、粘着力、保持力を測定し、評価した。
【００８０】
（１）黄変度：
前記の粘着テープを１２５℃の乾燥機で２５秒間乾燥した。乾燥直後に色差計（商品名：ハンディー色差計ＮＲ−３０００、日本電色工業社製）を用いてＬ＊ａ＊ｂ＊法によりｂ＊値の測定を１５回行った。
【００８１】
ｂ＊値の測定後、直ちに粘着テープをビニール袋に入れて、暗所、３０℃にて３日間、密閉保管した。この密閉保管の後、１分間ビニール袋を開封し、次いで、乾燥直後と同様にしてｂ＊値の測定を１５回行った。開封後のｂ＊値から乾燥直後のｂ＊値を引いた値（＝Δｂ＊値）を黄変度とした。黄変度については表３に記載の基準により評価した。その評価結果を表４に示す。
【００８２】
【表３】
2007262230.tif 000004
【００８３】
【表４】
2007262230.tif 000005
【００８４】
（２）粘着力：
得られた粘着テープについて、ＪＩＳ  Ｚ０２３７に記載の方法（１８０°引きはがし法）に準拠し、２３℃、６５％ＲＨの条件下、粘着力を測定した。具体的には、得られた粘着テープをＳＵＳ３０４製の試験板に貼着し、２ｋｇのローラーを１往復させて両者を圧着し、２３℃、６５％ＲＨの雰囲気下で２０分間放置した後に、剥離速度３００ｍｍ／分の条件で粘着力を測定した。粘着力については表３に記載の基準により評価した。その評価結果を表４に示す。
【００８５】
（３）保持力：
得られた粘着テープについて、ＪＩＳ  Ｚ０２３７に記載の方法に準拠し、保持力を測定した。具体的には、得られた粘着テープをＳＵＳ３０４製の試験板に対して、その貼着面積が２５ｍｍ×２５ｍｍとなるように貼着し、１ｋｇの荷重を試験板の垂直方向に吊り下げ、１日後のズレ距離を測定し、そのズレ距離の値を保持力とした。保持力については表３に記載の基準により評価した。その評価結果を表４に示す。
【００８６】
［評価結果］
表４のデータから明らかなように、所定の量のアミンが配合された実施例７〜１０の接着剤組成物は、黄変度の他、接着剤組成物本来の特性である粘着力、保持力等、全ての評価項目において良好な結果を示した。
【００８７】
一方、アミンを全く配合しなかった比較例５の接着剤組成物及びアミンの配合量が０．１質量部未満であった比較例６の接着剤組成物は黄変度が高く、塗工体の黄変を有効に抑止することができなかった。また、アミンの配合量が過剰であった比較例７の接着剤組成物は、粘着力、保持力という接着剤組成物本来の特性が不十分なものであった。
【産業上の利用可能性】
【００８８】
本発明の接着剤組成物は、接着力、ゴム弾性、フィルム硬度、粘着力、保持力といった接着剤組成物本来の特性を減殺させることなく、塗工体の黄変を有効に抑制することができるので、塗工体の黄変が発生し易い、比表面積や吸油量の大きいシリカが配合された接着剤組成物、或いは紙を基材とする接着剤組成物の塗工体に好適に用いることができる。